(57)【要約】  ラビングローラ除塵方法および装置、並びにラビング処理方法および装置において、輝点欠陥および配向性の悪化を大幅に抑制することができるようにする。  外周にラビング布を装着したラビングローラを回転させながら、ラビング布の表面に二酸化炭素微粒子を含む洗浄ガスを吹き付ける。これにより、ラビング布に付着した塵埃を除去する。
2020174769.tif 000002
【特許請求の範囲】
【請求項１】
外周にラビング布を装着したラビングローラを回転させながら、前記ラビング布の表面に二酸化炭素微粒子を含む洗浄ガスを吹き付けて、前記ラビング布に付着した塵埃を除去する除塵工程を有するラビングローラ除塵方法。
【請求項２】
前記除塵工程の後に、前記ラビング布を乾燥させる乾燥工程をさらに有する請求項１に記載のラビングローラ除塵方法。
【請求項３】
前記乾燥工程は、気体の吹き付けによるものである請求項２に記載のラビングローラ除塵方法。
【請求項４】
前記洗浄ガスを吹き付けるためのノズルと前記ラビング布の表面との距離が５０ｍｍ以上３００ｍｍ以下である請求項１から３のいずれか１項に記載のラビングローラ除塵方法。
【請求項５】
前記洗浄ガスの吹き付け圧力が１ｋＰａ以上２０ｋＰａ以下である請求項１から４のいずれか１項に記載のラビングローラ除塵方法。
【請求項６】
配向膜形成材料層を備えた長尺可撓性フイルムをその長手方向に移動させながら、該配向膜形成材料層の表面に、ラビングローラに貼り付けたラビング布を回転状態で接触させて配向膜を形成する配向膜形成工程と、
請求項１から５のいずれか１項に記載のラビングローラ除塵方法により前記ラビングローラを除塵する除塵工程とを有するラビング処理方法。
【請求項７】
外周にラビング布を装着したラビングローラを回転させながら、前記ラビング布の表面に二酸化炭素微粒子を含む洗浄ガスを吹き付ける吹き付け部を備えたラビングローラ除塵装置。
【請求項８】
前記吹き付け部の前記ラビングローラの回転方向下流側に、前記ラビング布を乾燥させる乾燥部をさらに備えた請求項７に記載のラビングローラ除塵装置。
【請求項９】
前記乾燥部は、気体の吹き付けを行うものである請求項８に記載のラビングローラ除塵装置。
【請求項１０】
前記洗浄ガスを吹き付けるためのノズルと前記ラビング布の表面との距離が５０ｍｍ以上３００ｍｍ以下である請求項７から９のいずれか１項に記載のラビングローラ除塵装置。
【請求項１１】
前記洗浄ガスの吹き付け圧力が１ｋＰａ以上２０ｋＰａ以下である請求項７から１０のいずれか１項に記載のラビングローラ除塵装置。
【請求項１２】
配向膜形成材料層を備えた長尺可撓性フイルムをその長手方向に移動させながら、該配向膜形成材料層の表面に、ラビングローラに貼り付けたラビング布を回転状態で接触させて配向膜を形成する配向膜形成部と、
請求項７から１１のいずれか１項に記載のラビングローラ除塵装置とを備えたラビング処理装置。
【発明の詳細な説明】
【技術分野】
【０００１】
本開示は、光学補償フイルムの製造工程において配向膜をラビング処理する際に使用するラビングローラの除塵方法および装置、並びにラビング処理方法および装置に関するものである。
【背景技術】
【０００２】
液晶表示装置には偏光板用部材として視野角を拡大するための光学補償フイルムが使用されている。この光学補償フイルムは、一般的に、透明樹脂製の帯状可撓性支持体（以下、「ウェブ」ともいう）の表面に配向用塗布液を塗布乾燥して配向膜形成用樹脂層を形成した後、その表面にラビング処理を施して配向膜を形成する。そして、配向膜の上に液晶性塗布液を塗布乾燥して液晶層を形成し、その後に硬化させることにより製造される。【０００３】
ラビング処理は、外周にラビング布を装着したラビングローラを配向膜形成材料層の走行方向に対して逆方向に回転させ、ラビング布と配向膜形成材料層とを物理的に擦ることにより行われる。このように、ラビング処理においては、ラビングローラと配向膜形成材料層とが擦れるために塵埃が発生しやすく、この塵埃が透明フイルムに付着することによって光学補償フイルムの輝点欠陥となる。また、塵埃がラビングローラに蓄積すると、配向膜の配向のしやすさである配向性が悪化する。したがって、ラビング処理により発生する塵埃により、液晶表示装置の表示品質を低下させるおそれがある。【０００４】
このため、ラビング処理で発生する塵埃を除去するための各種手法が提案されている。例えば、特開２０１１−１２３１２０号公報では、ラビング処理中において、ラビングローラを用いて配向膜を形成した後、ロール状のブラシをラビングローラのラビング布に接触させて塵埃を除去する手法が提案されている。また、特開２０１４−２０６６３２号公報には、オフラインでロール状のブラシをラビングローラのラビング布に接触させて塵埃を除去する手法が提案されている。また、特開平１１−３１１７８７号公報では、圧縮ガスをラビングローラの表面に吹き付ける除塵器を、ラビングローラの幅方向に移動させながら除塵を行う手法が提案されている。【０００５】
一方、フイルム流延のためのキャスティングロールの汚れを除去するために、二酸化炭素微粒子を含む洗浄ガスをロール表面に吹き付ける手法が提案されている（特開２００８−２３０２１９号公報参照）。このような二酸化炭素微粒子を含む洗浄ガスをロール表面に吹き付けると、ロールの表面にドライアイスとなった二酸化炭素微粒子が衝突し、この衝突時のエネルギーにより、ロール表面に付着した汚れを粉砕除去することができる。
【発明の概要】
【発明が解決しようとする課題】
【０００６】
しかしながら、特開２０１１−１２３１２０号公報、特開２０１４−２０６６３２号公報、および特開平１１−３１１７８７号公報に記載された手法のようにラビングローラの塵埃を除去しても、塵埃の除去は十分ではなく、輝点欠陥および配向性の悪化を防ぐことは難しかった。【０００７】
本開示は上記事情に鑑みなされたものであり、輝点欠陥および配向性の悪化を大幅に抑制することができるようにすることを目的とする。
【課題を解決するための手段】
【０００８】
本開示によるラビングローラ除塵方法は、外周にラビング布を装着したラビングローラを回転させながら、ラビング布の表面に二酸化炭素微粒子を含む洗浄ガスを吹き付けて、ラビング布に付着した塵埃を除去する除塵工程を有する。【０００９】
なお、本開示によるラビングローラ除塵方法においては、除塵工程の後に、ラビング布を乾燥させる乾燥工程をさらに有するものであってもよい。【００１０】
この場合、乾燥工程は、気体の吹き付けによるものであってもよい。【００１１】
また、本開示によるラビングローラ除塵方法においては、洗浄ガスを吹き付けるためのノズルとラビング布の表面との距離が５０ｍｍ以上３００ｍｍ以下であってもよい。【００１２】
また、本開示によるラビングローラ除塵方法においては、洗浄ガスの吹き付け圧力が１ｋＰａ以上２０ｋＰａ以下であってもよい。【００１３】
本開示によるラビング処理方法は、配向膜形成材料層を備えた長尺可撓性フイルムをその長手方向に移動させながら、配向膜形成材料層の表面に、ラビングローラに貼り付けたラビング布を回転状態で接触させて配向膜を形成する配向膜形成工程と、
本開示によるラビングローラ除塵方法によりラビングローラを除塵する除塵工程とを有する。【００１４】
本開示によるラビングローラ除塵装置は、外周にラビング布を装着したラビングローラを回転させながら、ラビング布の表面に二酸化炭素微粒子を含む洗浄ガスを吹き付ける吹き付け部を備える。【００１５】
なお、本開示によるラビングローラ除塵装置においては、吹き付け部のラビングローラの回転方向下流側に、ラビング布を乾燥させる乾燥部をさらに備えるものであってもよい。【００１６】
この場合、乾燥部は、気体の吹き付けを行うものであってもよい。【００１７】
また、本開示によるラビングローラ除塵装置においては、洗浄ガスを吹き付けるためのノズルとラビング布の表面との距離が５０ｍｍ以上３００ｍｍ以下であってもよい。【００１８】
また、本開示によるラビングローラ除塵装置においては、洗浄ガスの吹き付け圧力が１ｋＰａ以上２０ｋＰａ以下であってもよい。【００１９】
本開示によるラビング処理装置は、配向膜形成材料層を備えた長尺可撓性フイルムをその長手方向に移動させながら、配向膜形成材料層の表面に、ラビングローラに貼り付けたラビング布を回転状態で接触させて配向膜を形成する配向膜形成部と、
本開示のラビングローラ除塵装置とを備える。
【発明の効果】
【００２０】
本開示によれば、輝点欠陥および配向性の悪化を大幅に抑制することができる。
【図面の簡単な説明】
【００２１】
【図１】光学補償フイルムの製造ラインを示す説明図
【図２】光学補償フイルムの製造ラインを示す説明図
【図３】ラビングローラ除塵装置の構成を示す概略図
【図４】乾燥部の構成を示す図
【図５】ラビングローラ除塵装置の他の構成を示す概略図
【図６】本開示の実施例を示す表
【発明を実施するための形態】
【００２２】
以下、図面を参照して本開示の実施形態について説明する。図１および図２は、本開示の実施形態によるラビングローラ除塵装置およびラビング処理装置を適用した光学補償フイルムの製造ラインを示す図である。
【００２３】
図１に示されるように、前段の製造ライン１０Ａにおいては、送り出し機６６から透明支持体であるウェブ１６が、矢印Ａ方向に送り出される。ウェブ１６はガイドローラ６８によってガイドされて、除塵機１５Ａを経ることによって、ウェブ１６の表面に付着した塵が取り除かれる。除塵機１５Ａとしては公知の各種タイプのものが採用できる。例えば、静電除塵した圧縮ガスをウェブ１６の表面に吹き付け、ウェブ１６の表面に付着した塵を取り除く構成のものが採用できる。
【００２４】
除塵機１５Ａのウェブ走行方向下流（以下、単に下流という）にはバー塗布装置１１Ａが設けられており、配向膜形成用樹脂を含む塗布液がウェブ１６に塗布される。なお、塗布装置はバー塗布装置に限らず各種の塗布装置、例えばグラビアコータ、ロールコータ（トランスファロールコータ、リバースロールコータ等）、ダイコータ、エクストルージョンコータ、ファウンテンコータ、カーテンコータ、ディップコータ、スプレーコータまたはスライドホッパ等を採用できる。
【００２５】
バー塗布装置１１Ａの下流には乾燥ゾーン７６Ａおよび加熱ゾーン７８Ａが順次設けられており、ウェブ１６上に配向膜形成用樹脂層が形成される。塗布液の塗布および乾燥後、ウェブ１６は巻き取り機６７に巻き取られる。
【００２６】
配向膜形成用樹脂層は、透明で、かつ、配向処理により配向され得るものであればよい。配向膜形成材料層の形成材料の例としては、ポリメチルメタクリレート、アクリル酸／メタクリル酸共重合体、スチレン／マレインイミド共重合体、ポリビニルアルコール、ポリ（Ｎ−メチロールアクリルアミド）、スチレン／ビニルトルエン共重合体、クロロスルホン化ポリエチレン、ニトロセルロース、ポリ塩化ビニル、塩素化ポリオレフィン、ポリエステル、ポリイミド、酢酸ビニル共重合体、エチレン／酢酸ビニル共重合体、カルボキシメチルセルロース、ポリエチレン、ポリプロピレンおよびポリカーボネート等のポリマーおよびシランカップリング剤等の化合物を挙げることができる。好ましいポリマーの例としては、ポリイミド、ポリスチレン、スチレン誘導体のポリマー、ゼラチン、ポリビニルアルコールあるいはポリビニルアルコール誘導体を挙げることができる。配向膜形成材料層の形成材料は、重合性基を有するものが液晶層との接合強度を増すために有効である。
【００２７】
さらに、図２に示すように、後段の製造ライン１０Ｂにおいては、配向膜形成用樹脂層が塗布されたウェブ１６ａが送り出し機８１から矢印Ｂ方向に送り出される。ウェブ１６ａはガイドローラ６８によってガイドされて、ラビング処理装置２０に送り込まれる。
【００２８】
ラビング処理装置２０は、ラビングローラ２１およびラビングローラ除塵装置２２を備える。ラビングローラ除塵装置２２は、吹き付け部２３および乾燥部２４を備える。ラビングローラ２１は、配向膜形成用樹脂層にラビング処理を施すために設けられる。ラビングローラ除塵装置２２については後述する。
【００２９】
ラビングローラ２１は、ウェブ１６ａの配向膜形成材料層に接触するように配置される。すなわち、ラビングローラ２１は、ウェブ１６ａの下側に、かつウェブ１６ａの下面に所定のラップ角度（例えば４〜２０°）で係合するように配置される。ラビングローラ２１は、円筒軸にラビング布３０を装着することにより形成されてなるものである。ラビングローラ２１の外径は、１００ｍｍ以上５００ｍｍ以下、好ましくは１５０ｍｍ以上３００ｍｍ以下である。
【００３０】
ラビング布３０としては、ゴム、ナイロンおよびポリエステル等から得られるシート、ナイロン繊維、レイヨン繊維およびポリエステル繊維から得られるシート（ベルベット等）、紙、ガーゼ、並びにフェルト等を挙げることができる。
【００３１】
ラビングローラ２１は、不図示の回転駆動源に接続され、ウェブ１６ａの走行方向とは反対方向（図２における時計回り方向）に、予め定められた速度（例えば２００〜６００ｒｐｍ）で回転するように制御される。これにより、搬送状態のウェブ１６ａの配向膜形成材料層とラビングローラ２１の表面とが接触点Ｐにおいて擦れ合って、配向膜形成材料層がラビング処理され、配向膜が形成される。なお、ラビングローラ２１は、その回転速度を予め定められた範囲、例えば１０００ｒｐｍ程度までの範囲で制御できるように構成することが好ましい。また、ラビングローラ２１は、その回転軸がウェブ１６ａの搬送方向に対して、予め定められた範囲、例えば０〜５０°の角度で調節できるように構成することが好ましい。さらに、ラビングローラ２１は、ウェブ１６ａの幅方向の張力差を測定できる張力測定器を取り付けて、その張力差が予め定められた範囲内（例えば０．１Ｎ／ｃｍ以下）となるように制御することが好ましい。
【００３２】
本実施形態においては、配向膜を形成した後、ラビング布３０の塵埃を除去する除塵工程を有する。除塵工程は、ラビングローラ除塵装置２２が行う。
【００３３】
図３は、ラビングローラ除塵装置の構成を示す概略図である。図３に示すように、ラビングローラ除塵装置２２は、吹き付け部２３および乾燥部２４を備える。吹き付け部２３は、ラビングローラ２１に装着されたラビング布３０の表面に二酸化炭素微粒子を含む洗浄ガスを吹き付けて、ラビング布３０に付着した塵埃を除去する除塵工程を実行する。このために、吹き付け部２３は、ノズル３１、吹き付け制御装置３２、およびノズル３１の駆動機構３３を備える。
【００３４】
ノズル３１は、チューブ３５を介して、吹き付け制御装置３２と接続されている。吹き付け制御装置３２は、二酸化炭素ボンベ３６および窒素ボンベ３７と接続されている。二酸化炭素ボンベ３６および窒素ボンベ３７には、それぞれ液状の二酸化炭素および窒素が充填されている。窒素ボンベ３７から供給される窒素ガスは、二酸化炭素微粒子のキャリアガスとなる。なお、キャリアガスとしては、窒素ガスに変えて空気を用いてもよい。吹き付け制御装置３２は、二酸化炭素ボンベ３６および窒素ボンベ３７から供給される二酸化炭素ガスと窒素ガスとを予め定められた混合比により混合して、二酸化炭素微粒子を含む洗浄ガスを生成し、チューブ３５を介してノズル３１から洗浄ガスを噴出させる。吹き付け制御装置３２は、洗浄ガスを噴出する際の元圧を制御する。この際、吹き付け制御装置３２は、洗浄ガスの吹き付け圧力、すなわち、洗浄ガスのラビングローラ２１上における圧力が、例えば１ｋＰａ以上２０ｋＰａ以下、好ましくは２ｋＰａ以上１５ｋＰａ以下、より好ましくは３ｋＰａ以上１０ｋＰａ以下となるように、元圧を制御する。
【００３５】
ノズル３１の駆動機構３３は、モータ４０、およびモータ４０により回転されるボールネジ４１を備える。ボールネジ４１はラビングローラ２１の回転軸Ｘに平行な方向に延在する。ボールネジ４１の一端部はモータ４０に接続されており、他端部は軸受４２により回転自在に支持されている。ボールネジ４１には、ノズル３１を取り付けるための取付部４３が、ボールネジ４１に回動自在に取り付けられている。これにより、モータ４０を回転させることよってボールネジ４１が回転されると、回転方向に応じた方向に、取付部４３、すなわちノズル３１が、ラビングローラ２１の回転軸Ｘに平行な方向に移動する。なお、本実施形態においては、ノズル３１は、ラビングローラ２１の全幅に亘って、図３の矢印Ｃ方向に往復移動するように、その駆動が制御される。
【００３６】
なお、本実施形態においては、ノズル３１の先端とラビングローラ２１に装着されたラビング布３０の表面との距離ｄ０が、５０ｍｍ以上３００ｍｍ以下になるように調整可能に、ノズル３１が取付部４３に取り付けられる。距離ｄ０は６０ｍｍ以上２５０ｍｍ以下であることが好ましく、７０ｍｍ以上２００ｍｍ以下であることがより好ましい。
【００３７】
吹き付け部２３による除塵工程においては、ノズル３１から二酸化炭素微粒子を含む洗浄ガスがラビング布３０に吹き付けられる。これにより、ラビング布３０の表面にドライアイスとなった二酸化炭素微粒子が衝突する。これにより、ラビング布の毛の表面に付着している塵埃と毛との隙間にドライアイス粒子が侵入する。この隙間に侵入したドライアイス粒子が昇華することにより気化膨張すると、塵埃はラビング布の毛から剥離するため、ラビング布３０が除塵される。
【００３８】
乾燥部２４は、吹き付け部２３よりもラビングローラ２１の回転方向下流側に配置される。乾燥部２４は、ラビングローラ２１の回転軸Ｘと平行な方向に、ラビングローラ２１の全幅に亘って延在する。図４は乾燥部２４の構成を示す、図３におけるラビングローラ２１の回転軸Ｘに直交する面における断面図である。図４に示すように、乾燥部２４は、チャンバ４５に複数のノズル４６および複数の吸引管４７が、予め定められた間隔により取り付けることにより構成される。なお、複数のノズル４６および吸引管４７に代えて、乾燥部２４の全幅に亘るスリット状の送風部および吸引部を取り付けてもよい。ノズル４６は不図示のガス供給源に接続されており、除塵工程の後に、静電除塵した圧縮エア（例えば窒素ガス）をラビング布３０に吹き付けることにより、吹き付け工程において濡れたラビング布３０を乾燥させる。一方、吸引管４７は不図示の真空源に接続されており、チャンバ４５内の空気を吸引する。
【００３９】
ここで、乾燥部２４による乾燥工程においては、上述したように圧縮ガスの吹き付けによりラビング布３０が乾燥される。この際、吹き付け部２３では除去しきれなかったラビング布３０の表面に残っている塵埃が取り除かれる。取り除かれた塵埃は、吸引管４７により吸引される。
【００４０】
なお、乾燥部２４は、図３に示すようにラビングローラ２１の全幅に亘って延在するものには限定されない。複数の乾燥部を予め定められた間隔で、ラビングローラ２１の表面に並べて配置するようにしてもよい。
【００４１】
このようなラビングローラの除塵工程でラビング布３０の塵埃を除去することにより、次に配向膜を形成する際に、ウェブ１６ａに塵埃が付着することを防止することができるため、良好な外観のフイルムを製造することができる。
【００４２】
図２に戻り、ラビング処理装置２０の下流には除塵機１５Ｂが設けられる。除塵機１５Ｂにより、ウェブ１６ａの表面に付着した塵を取り除くことができる。
【００４３】
除塵機１５Ｂの下流にはバー塗布装置１１Ｂが設けられており、ディスコネマティック液晶を含む塗布液がウェブ１６ａに塗布される。バー塗布装置１１Ｂとしては、配向膜形成用樹脂を含む塗布液をウェブ１６に塗布したときと同様に、各種の塗布装置を使用できる。
【００４４】
バー塗布装置１１Ｂの下流には、乾燥ゾーン７６Ｂ、加熱ゾーン７８Ｂが順次設けられ、ウェブ１６ａ上に液晶層が形成される。さらに、この下流には紫外線ランプ８０が設けられ、紫外線照射により液晶を架橋させ、所望のポリマーを形成する。そして、検査装置８４で検査され、一対のローラ８６によりラミネート機８８より送り出される保護フイルム８８Ａがウェブ１６ａにラミネートされ、この下流に設けられた巻き取り機８２により、ポリマーが形成されたウェブ１６ａが巻き取られる。
【００４５】
本実施形態において、光学補償フイルムの製造ライン１０Ａ，１０Ｂ全体、とくにバー塗布装置１１Ａ，１１Ｂは、クリーンルーム等の清浄な雰囲気に設置するとよい。その際、清浄度はクラス１０００以下が好ましく、クラス１００以下がより好ましく、クラス１０以下がさらに好ましい。
【００４６】
次いで、本実施形態におけるラビング処理装置２０の作用について説明する。ラビング処理装置２０では、ウェブ１６ａとラビングローラ２１に貼り付けたラビング布３０とが擦り合わせられるために塵埃が発生する。この塵埃がウェブ１６ａに付着して後段の装置（例えば配向膜上に液晶性ディスコティック化合物を含む塗布液を塗布する塗布工程等）に搬送されると、光学補償フイルムの輝点欠陥の原因となる。また、ウェブ１６ａの表面だけでなく、ラビング布３０の表面に塵埃が付着した場合も同様に、ラビング処理の性能を低下させて光学補償フイルムの輝点欠陥の原因となったり、塵埃がラビング布３０からウェブ１６ａに移って輝点欠陥の原因となったりするおそれがある。また、塵埃がラビングローラに蓄積すると、配向膜の配向のしやすさである配向性が悪化する。したがって、ラビング処理により発生する塵埃により、液晶表示装置の表示品質を低下させるおそれがあった。
【００４７】
本実施形態においては、ラビングローラ除塵装置２２の吹き付け部２３により、ラビング布３０の表面に二酸化炭素微粒子を含む洗浄ガスを吹き付けて、ラビング布３０に付着した塵埃を除去するようにした。このため、ラビングローラ２１の塵埃を効率よく除去することができる。したがって、本実施形態によれば、輝点欠陥および配向性の悪化を大幅に抑制することができる。
【００４８】
一方、ラビング布３０の表面に二酸化炭素微粒子を含む洗浄ガスを吹き付けると、ドライアイスとなった二酸化炭素微粒子が昇華する際の冷却により、空気中の水分がラビング布上に結露し、ラビング布が濡れる。ラビング布に使用されるレーヨン等の素材は、水に弱く、水分が付着すると、毛の腰がなくなったり、毛同士が付着し合ったりする等して、毛の品質が損なわれる。このように、濡れたラビング布によりラビング処理を行うと、配向性が局所的に悪化し、その結果、液晶表示装置の表示品質が低下する。
【００４９】
本実施形態においては、吹き付け部２３による除塵工程の後に、乾燥部２４により、ラビング布３０を乾燥させる乾燥工程を行うようにした。これにより、濡れたラビング布３０を乾燥させることができる。したがって、ラビング布３０の毛の品質が損なわれることによる液晶表示装置の表示品質が低下を防止できる。
【００５０】
また、本実施形態においては、圧縮ガスを吹き付けることにより乾燥工程を行っているため、吹き付け部２３によっては除去しきれなかった、ラビング布３０に残っている塵埃を吹き飛ばすことができる。これにより、ラビングローラ２１の塵埃をさらに除去することができ、その結果、輝点欠陥および配向性の悪化をさらに抑制することができる。
【００５１】
一方、洗浄ガスを吹き付けるためのノズル３１とラビング布３０との表面が近づきすぎると、ラビング布３０の布目が乱れ、毛の品質が損なわれる。この状態でラビング処理を行うと、配向性が局所的に悪化し、その結果、液晶表示装置の表示品質が低下する。一方、洗浄ガスを吹き付けるためのノズル３１とラビング布３０との表面が離れすぎると、塵埃を十分に除去することができない。
【００５２】
本実施形態においては、洗浄ガスを吹き付けるためのノズル３１とラビング布３０の表面との距離ｄ０を５０ｍｍ以上３００ｍｍ以下としている。このため、ラビング布３０の布目の乱れがなくなり、ラビング布３０の毛の品質の低下を防止できる。また、ラビング布３０に付着した塵埃を十分に除去することができる。したがって、輝点欠陥および配向性の悪化を大幅に抑制することができる。
【００５３】
また、洗浄ガスの吹き付け圧力が大きすぎると、ラビング布３０の布目が乱れ、毛の品質が損なわれる。この状態でラビング処理を行うと、配向性が局所的に悪化し、その結果、液晶表示装置の表示品質が低下する。一方、洗浄ガスの吹き付け圧力が小さすぎると、塵埃を十分に除去することができない。また、吹き付け部２３のノズル３１に二酸化炭素微粒子が詰まる可能性もある。
【００５４】
本実施形態においては、洗浄ガスの吹き付け圧力を１ｋＰａ以上２０ｋＰａ以下としている。このため、ラビング布の布目の乱れがなくなり、ラビング布の毛の品質の低下を防止できる。また、吹き付け部２３のノズル３１に二酸化炭素微粒子が詰まることを防止でき、かつラビング布に付着した塵埃を十分に除去することができる。したがって、輝点欠陥および配向性の悪化を大幅に抑制することができる。
【００５５】
なお、上記実施形態においては、吹き付け部２３において、ノズル３１を１つのみ設けるものとしているが、これに限定されるものではない。図５に示すように複数（ここでは３つ）のノズル３１Ａ〜３１Ｃを用いてもよい。この場合、３つのノズル３１Ａ〜３１Ｃを同期させて矢印Ｃ方向に往復移動させればよい。これにより、ノズル３１Ａ〜３１Ｃのそれぞれが、ラビングローラ２１の回転軸Ｘ方向の１／３の長さの部分の除塵を行うこととなる。ここで、ノズル３１Ａ〜３１Ｃのそれぞれが除塵を行う領域は重なっていてもよい。また、ラビングローラ２１の全幅に亘って洗浄ガスを吹き付けるスリット状のノズルを用いて除塵工程を行うようにしてもよい。
【００５６】
また、上記実施形態においては、乾燥部２４として圧縮ガスをラビングローラ２１に吹き付けるものとしているが、これに限定されるものではない。ヒータ等を乾燥部として使用し、加熱によりラビング布３０を乾燥させるようにしてもよい。
【００５７】
また、上記実施形態においては、ラビングローラ除塵装置２２に乾燥部２４を設けているが、これに限定されるものではない。ラビングローラ除塵装置２２に乾燥部２４を設けることなく、ラビングローラ除塵装置２２とは別個に乾燥部２４を設けるようにしてもよい。また、乾燥部２４を設けることなく、製造ラインを構成してもよい。
【００５８】
また、上記実施形態においては、ラビングローラ除塵装置２２により、ラビング処理中に除塵工程を行っているが、これに限定されるものではない。光学補償フイルムを製造した後、ウェブ１６を搬送することなく、オフラインでラビング布３０の塵埃を除去するようにしてもよい。
【実施例】
【００５９】
次いで、本開示の実施例について説明する。
透明フイルムの一方の側に、配向用塗布液を塗布乾燥して、配向膜形成材料層を形成した。その後、図１および図２の装置を用いて配向膜形成材料層表面にラビング処理を施した。配向膜形成材料層を備えた透明フイルムは、矢印の方向に連続して２０ｍ／分で搬送した。透明フイルムに対してラビングローラ（外径：３００ｍｍ）を走行方向と反対向きに４００ｒｐｍで回転させながら、ラビング布（ベルベット）を配向膜形成材料層に接触させることによりラビング処理を施して配向膜を形成した。さらに、配向膜の上に液晶性塗布液を塗布乾燥して液晶層を形成した。【００６０】
ラビングローラは、図６の表の条件１〜９にて塵埃の除去を行った。吹き付け部２３として、「日本液炭社製、マジックブラスト  パウダーショット  Ｍｋ−ＩＩ、ＮＳＢ−ＰＷＴ型」の洗浄装置を用いた。図６に示す条件１〜３は洗浄装置に送り込む圧縮ガスの元圧を０．２ｋＰａとしたものである。条件４〜６は洗浄装置に送り込む圧縮ガスの元圧を０．４ｋＰａとしたものである。条件７〜９は洗浄装置に送り込む圧縮ガスの元圧を０．４ｋＰａとし、二酸化炭素ガスの混合比を１．２倍としたものである。また、いずれの条件においても、ノズル距離および洗浄ガスの吹き付け圧力を種々変更して、ラビングローラを１分間洗浄することにより除塵を行った。また、除塵後にラビング処理および配向膜の塗布を開始し、その後透明フイルムの長さとして１００ｍを経過した付近の１０ｍ分の透明フイルムにおいて欠陥数を計測し、単位長さ当たりの欠陥数を輝点数として算出した。なお、欠陥数は、装置に設置されたオンライン検査機により計数した。オンライン検査機は、反射型のものであり、ラインＣＣＤセンサにより５０μｍ以上の欠陥を検出可能なものである。また、吹き付け圧力は、ラビングローラ上の圧力を、マイクロマノメータ・Ｍｏｄｅｌ６８５０（日本カノマックス製）により測定した。面状評価として、配向膜の配向ムラを偏光クロスニコル観察することにより、配向ムラの有無を目視評価した。なお、比較例は１２０分のラビング処理を行った後に、ラビングローラの除塵を行わなかったものである。【００６１】
図６に示すように、本開示のように、ラビング布の表面に二酸化炭素微粒子を含む洗浄ガスを吹き付けて、ラビング布に付着した塵埃を除去することにより、輝点欠陥数が少なく、かつ配向ムラが少ない、高品質のフイルムを得ることができた。とくに、吹き付け圧力を２０ｋＰａ以下とすることにより、塗布膜の配向ムラをより低減できた。
【符号の説明】
【００６２】
１０Ａ，１０Ｂ  製造ライン
１１Ａ，１１Ｂ  バー塗布装置
１５Ａ，１５Ｂ  除塵機
１６，１６ａ    ウェブ
２０    ラビング処理装置
２１    ラビングローラ
２２    ラビングローラ除塵装置
２３    吹き付け部
２４    乾燥部
３０    ラビング布
３１，３１Ａ〜３１Ｃ    ノズル
３２    吹き付け制御装置
３３    駆動機構
３５    チューブ
３６    二酸化炭素ボンベ
３７    窒素ボンベ
４０    モータ
４１    ボールネジ
４２    軸受
４３    取付部
４５    チャンバ
４６    ノズル
４７    吸引管
６６    送り出し機
６７    巻き取り機
６８    ガイドローラ
７６Ａ    乾燥ゾーン
７６Ｂ    乾燥ゾーン
７８Ａ    加熱ゾーン
７８Ｂ    加熱ゾーン
８０    紫外線ランプ
８１    送り出し機
８２    巻き取り機
８４    検査装置
８６    一対のローラ
８８    ラミネート機
８８Ａ 保護フイルム
ｄ０    距離
Ｐ    接触点
【図１】
2020174769.tif 000003
【図２】
2020174769.tif 000004
【図３】
2020174769.tif 000005
【図４】
2020174769.tif 000006
【図５】
2020174769.tif 000007
【図６】
2020174769.tif 000008
【国際調査報告】
2020174769.tif 000009
2020174769.tif 000010
2020174769.tif 000011
2020174769.tif 000012